(57)【要約】【課題】実環境における腐食状態を再現でき、腐食を加速させて効率的に腐食試験を行うことができ、しかも特殊な試験装置を必要としない安価な腐食試験方法を提供する。【解決手段】デシケータ等の密閉容器１内の下方に腐食性液体３を入れ、その腐食性液体３の液面より上の気中に試料４を配置し、この状態で密閉容器１を恒温槽２に収容し、ヒートサイクルを行う。恒温槽内の温度が上昇するときは、腐食性液体が蒸発して、気中に腐食性ガスが充満する。恒温槽の温度が下降するときは、気中の温度は比較的短時間で低下するが、液体の温度はすぐには低下しないため、試料の表面に、腐食性ガスの結露が発生し、腐食が効率よく進行する。試料表面の結露は、恒温槽内の温度が上昇ときに、乾燥し消失する。【選択図】図１
2008128763.tif 000002
【特許請求の範囲】
【請求項１】
密閉容器内の下方に腐食性液体を入れ、その腐食性液体の液面より上の気中に試料を配置し、この状態で密閉容器を恒温槽に収容し、ヒートサイクルを行うことを特徴とする腐食試験方法。
【請求項２】
腐食性液体と気中の最大温度差を５℃以上とすることを特徴とする請求項１記載の腐食試験方法。
【請求項３】
気中の温度を５℃以上、９０℃以下とすることを特徴とする請求項２記載の腐食試験方法。
【請求項４】
腐食性液体として、塩酸、硫酸又は苛性ソーダを用いることを特徴とする請求項１ないし３のいずれかに記載の腐食試験方法。
【発明の詳細な説明】
【技術分野】
【０００１】
本発明は、架空送電線などの金属試料の腐食試験方法に関するものである。
【背景技術】
【０００２】
金属試料の腐食試験方法、特に架空送電線の腐食試験方法としては、ＪＩＳ  Ｚ  ２３７１に規定される塩水噴霧試験が一般的である。
【０００３】
また、産業廃棄物処理場などの工場煤煙中には酸性物質が含まれている場合があり、このような酸性環境を模擬した腐食試験方法も考案されている。その一つは酸性液体を試料に噴霧する方法であり、もう一つは塩酸から蒸発した塩化水素ガス中に試料を暴露する方法である（特許文献１参照）。特に、塩化水素ガス中に試料を暴露する方法は、工場煤煙中における電線の耐食性を適切に評価することが可能である。
【０００４】
【特許文献１】特開２００１−１４７１９１号公報
【発明の開示】
【発明が解決しようとする課題】
【０００５】
近年、産業廃棄物処理場などの工場煤煙にさらされた架空送電線が異常な早さで腐食し、断線に至る事故が報告されている。塩水噴霧試験はもともと臨海地域の海塩による腐食を模擬するために考案された腐食試験方法であり、上記のような酸性環境下における電線の耐食性を評価するには不適当である。
【０００６】
また、酸性溶液を試料に直接噴霧する方法では、腐食によって発生した腐食生成物まで溶解してしまい、実環境を適切に再現することができない。
【０００７】
塩化水素ガス中に試料を暴露する方法は、腐食形態の再現性はよいものの、湿度が低すぎて腐食速度が遅く、効率的に加速試験を行うことができない。
【０００８】
特許文献１に開示されている方法は、実環境の再現性がよく、腐食速度も速いので、試験方法としては適当であるが、特殊な試験容器と２系統の湿度調節装置を必要とし、試験装置が特殊かつ高価であるという難点がある。
【０００９】
そこで本発明の目的は、実環境における腐食状態を再現でき、腐食を加速させて効率的に腐食試験を行うことができ、しかも特殊な試験装置を必要としない安価な腐食試験方法を提供することにある。
【課題を解決するための手段】
【００１０】
本発明に係る腐食試験方法は、密閉容器内の下方に腐食性液体を入れ、その腐食性液体の液面より上の気中に試料を配置し、この状態で密閉容器を恒温槽に収容し、ヒートサイクルを行うことを特徴とするものである。
【００１１】
本発明の試験方法において、腐食性液体と気中の最大温度差は５℃以上とすることが好ましい。
【００１２】
また、本発明の試験方法において、気中の温度は５℃以上、９０℃以下とすることが好ましい。
【００１３】
また、本発明の試験方法においては、腐食性液体として、塩酸、硫酸又は苛性ソーダを用いることができる。
【発明の効果】
【００１４】
本発明によれば、密閉容器内の下方に腐食性液体を入れ、その腐食性液体の液面より上の気中に試料を配置するため、恒温槽内の温度が低温から高温に移行するときは、腐食性液体の温度が上昇し、腐食性液体が少しずつ蒸発して、気中に腐食性ガスが充満する。その後、恒温槽の温度が高温から低温に移行するときは、気体よりも液体の方が熱容量が大きいことから、気中の温度は比較的短時間で低下するが、液体の温度はすぐには低下しない。その結果、気中では試料の表面に、腐食性ガスの結露が発生し、腐食が効率よく進行する。試料表面の結露は、その後、恒温槽内の温度が低温から高温に移行するときに、乾燥し消失する。
【００１５】
このように本発明においては、腐食性液体を直接噴霧するのではなく、湿度の高い気中で腐食させるため、腐食生成物が溶液に洗い流されてしまうことがなく、実環境における腐食状態を再現できる。
【００１６】
また、十分に湿度の高い状態をつくり出せるため、効率よく腐食させることができ、腐食速度を加速できる。
【００１７】
また、試験に必要な機材は密閉容器と恒温槽のみであり、汎用品を使用できることから、試験を容易に安価に行うことができる。
【００１８】
また、腐食性液体として酸性溶液を用いることができるので、海塩ではなく工場煤煙を模擬した腐食試験が可能である。
【００１９】
また、架空送電線の試験の場合、実際の送電線における日中と夜間の温度差を再現することも可能である。
【発明を実施するための最良の形態】
【００２０】
以下、本発明の実施形態を図面を参照して詳細に説明する。図１は本発明の一実施形態を示す。この腐食試験方法では、デシケータなどの密閉容器１と、これを収容する恒温槽２を使用する。密閉容器１内の下方に腐食性液体３を入れ、この腐食性液体３の液面より上の気中に試料４を配置する。この状態で密閉容器１全体を恒温槽２に収容して、ヒートサイクルを行う。
【００２１】
実施例では、腐食性液体３として６mol/lの塩酸溶液を使用し、塩化水素ガス腐食試験を行った。試料４はＡＣＳＲ160mm2である。恒温槽の設定温度を１５℃×３時間←→４０℃×３時間のサイクルで変化させたときの、塩酸溶液の温度（液相温度）と、液面より上の気中の温度（気相温度）を測定した結果を図２に示す。気相温度と液相温度を比較すると、熱容量の違いから、昇温時と降温時に最大８℃程度の温度差が生じている。この温度差により、昇温時には試料４が乾燥し、降温時には試料４に結露が発生する。
【００２２】
図３は図２の条件でＡＣＳＲ160mm2を腐食させたときの孔食深さの測定結果を示す。なお、比較のため、液相と気相の最大温度差を３℃とした場合と、ヒートサイクルを行わずに温度差なしの場合の試験結果も併記した。また、図３と同じデータを、液相と気相の最大温度差に対する孔食深さの関係で表すと図４のようになる。これらの結果によれば、液相と気相の最大温度差が３℃の条件及び温度差なしの条件では腐食がほとんど進行しないのに対し、温度差５℃位から腐食の進行速度が速くなり、温度差８℃の条件では試料が十分に湿潤し、効率よく腐食が進行することが分かる。したがってヒートサイクルの温度及び周期は液相と気相の最大温度差が５℃以上となるように設定することが好ましい。
【００２３】
また、腐食サンプルの断面を調査した結果では、実環境における腐食電線の断面と似ており、実際の腐食をよく再現していることを確認できた。
【００２４】
上記の実施例では、産業廃棄物処理場からの煤煙を模擬して酸性溶液に塩酸を用いたが、実環境に合わせ、酸性雨模擬では硫酸溶液を用いてもよく、火山性ガスによる腐食を再現する場合には苛性ソーダ溶液を用いてもよい。溶液濃度は実環境を考慮して選定すればよい。
【００２５】
ヒートサイクルにおける気中の温度は実環境に合わせればよいが、０℃以下では腐食性液体が凍結するおそれがあるため、５℃以上とすることが望ましい。また、高温側については試料の種類に応じて決めればよいが、ＡＣＳＲを試料とする場合は、ＡＣＳＲの連続耐熱温度である９０℃以下にすることが妥当である。
【００２６】
なお、ヒートサイクルの周期は、短すぎると気相の温度が追従できず、長すぎると気相と液相の温度差が生じにくいため、２〜４時間が適当である。
【図面の簡単な説明】
【００２７】
【図１】本発明に係る腐食試験方法の一実施形態を示す説明図。
【図２】図１の試験方法で、ヒートサイクルを加えたときの密閉容器内の液相温度と気相温度の測定結果を示すグラフ。
【図３】図２の温度条件で塩化水素ガス腐食試験を行ったときの腐食の進行度合を示すグラフ。
【図４】図３のデータを、液相と気相の最大温度差に対する孔食深さの関係で表したグラフ。
【符号の説明】
【００２８】
１：密閉容器
２：恒温槽
３：腐食性液体
４：試料
【図１】
2008128763.tif 000003
【図２】
2008128763.tif 000004
【図３】
2008128763.tif 000005
【図４】
2008128763.tif 000006